ИСПОЛЬЗОВАНИЕ МЕТИЛГИДРОКСИЭТИЛЦЕЛЛЮЛОЗЫ В КАЧЕСТВЕ ДОБАВКИ К ЦЕМЕНТУ

1. Способ цементирования трубы или оболочки в стволе скважины, который включает в себя:
(а) ввод в стволе скважины цементирующего раствора, включающего в себя метилгидроксиэтилцеллюлозу (МНЕС), где МНЕС присутствует в цементирующем растворе в количестве, достаточном для снижения или предотвращения возникновения проскальзывания газа в стволе скважины во время цементирования трубы или оболочки; и
(b) дачу возможности раствору затвердеть в твердую массу.
3
2. Способ по п. 1, в котором плотность цементирующего раствора меньше или равна примерно 2,04 г/см (17 ppg).
3
3. Способ по п. 2, в котором плотность цементирующего раствора меньше или равна примерно 1,56 г/см (13,0 ppg).
4. Способ по п. 1, в котором количество МНЕС в цементирующем растворе находится в интервале от примерно 0,05 до примерно 1,50 процентов по массе цемента.
3
5. Способ по п. 1, в котором количество потерь жидкости цементирующего раствора составляет меньше, чем 500 см/30 минут, API Spec., 10b.
6. Способ по п. 1, в котором количество содержания свободной жидкости в цементирующем растворе меньше или равно примерно 0,2 мл, API Spec., 10b.
7. Способ по п. 1, в котором МНЕС суспендируют в нефти перед вводом МНЕС в цементирующий раствор.
8. Способ цементирования трубы или оболочки в стволе скважины, который включает в себя ввод в ствол скважины
цементирующего раствора, включающего в себя метилгидроксиэтилцеллюлозу (МНЕС), где МНЕС присутствует в цементирующем растворе в количестве, достаточном для, по меньшей мере, одного из следующего:
(а) снижения или предотвращения возникновения проскальзывания газа в стволе скважины во время цементирования;
(b) регулировки потерь жидкости во время цементирования;
(с) минимизации свободной жидкости во время цементирования; или
(d) улучшения стабильности раствора во время цементирования.
3
9. Способ по п. 8, в котором количество потерь жидкости цементирующего раствора составляет меньше, чем 500 см/30 минут, API Spec., 10b.
10. Способ по п. 8, в котором количество содержания свободной жидкости в цементирующем растворе меньше или равно примерно 0,2 мл, API Spec., 10b.
3
11. Способ по п. 8, в котором плотность цементирующего раствора меньше или равна примерно 2,04 г/см (17 ppg).
3
12. Способ по п. 11, в котором плотность цементирующего раствора меньше или равна примерно 1,56 г/см (13,0 ppg).
13. Способ по п. 8, в котором количество МНЕС в цементирующем растворе находится в интервале от примерно 0,05 до примерно 1,50 процентов по массе цемента.
14. Способ цементирования внутри газовой или нефтяной скважины и регулировки потерь жидкости во время цементирования, включающий:
перекачивание насосом в скважину цементирующего раствора,
включающего в себя воду, цемент и МНЕС: и
предоставление возможности раствору затвердеть в твердую массу.
3
15. Способ по п. 14, в котором количество потерь жидкости цементирующего раствора составляет меньше, чем 500 см/30 минут, API Spec., 10b.
16. Способ по п. 14, в котором количество содержания свободной жидкости в цементирующем растворе меньше или равно примерно 0,2 мл, API Spec., 10b.
17. Способ по п. 14, в котором количество МНЕС в цементирующем растворе находится в интервале от примерно 0,05 и до примерно 1,50 процентов по массе цемента.
18. Способ по п. 14, в котором цемент в цементирующем растворе представляет собой портландцемент.
19. Способ снижения возникновения проскальзывания газа во время цементирования скважины, который включает в себя ввод в скважину цементирующего раствора, включающего в себя портландцемент и метилгидроксиэтилцеллюлозу (МНЕС).
20. Способ по п. 19, в котором количество МНЕС в цементирующем растворе находится в интервале от примерно 0,05 до примерно 1,50 процентов по массе цемента.